(57)【要約】【課題】Ｄｗｅｌｌ疲労特性が良好なチタン合金棒材及びその製造方法を提供する。【解決手段】α相を主相としβ相を第２相とする金属組織を有するチタン合金棒材であって、α結晶粒を構成する稠密六方結晶の（０００１）面の法線方向と、チタン合金棒材の長軸方向とのなす角度θ１が０°以上２５°以下の範囲にある円相当直径が２０μｍ超のα結晶粒の面積率が５．０％以下であり、長軸方向とのなす角度θ１が２５°以上５５°以下の範囲にある円相当直径が２０μｍ超のα結晶粒の面積率が２．０％以下であり、α結晶粒を構成する稠密六方結晶の（１０−１０）面の法線方向と、長軸方向とのなす角度θ２が０°以上３０°以下の範囲にあるα結晶粒の面積率が４０％以上である、チタン合金棒材を採用する。【選択図】図１
2020152971.tif 000002
【特許請求の範囲】
【請求項１】
２５℃においてα相を主相としβ相を第２相とする金属組織を有するチタン合金棒材であって、
α結晶粒を構成する稠密六方結晶の（０００１）面の法線方向と、前記チタン合金棒材の長軸方向とのなす角度θ１が０°以上２５°以下の範囲にある円相当直径が２０μｍ超のα結晶粒の面積率が５．０％以下であるとともに、
前記（０００１）面の法線方向と、前記長軸方向とのなす角度θ１が２５°以上５５°以下の範囲にある円相当直径が２０μｍ超のα結晶粒の面積率が２．０％以下であり、
かつ、α結晶粒を構成する稠密六方結晶の（１０−１０）面の法線方向のうちのひとつの方向と、前記長軸方向とのなす角度θ２が０°以上３０°以下の範囲にあるα結晶粒の面積率が４０％以上であることを特徴とする、チタン合金棒材。
【請求項２】
化学成分が、Ａｌ：５．５０〜６．７５質量％、Ｖ：３．５〜４．５質量％、Ｆｅ：０．０５〜０．４０質量％、Ｏ：０．０５〜０．２５質量％を含有し、残部がＴｉおよび不純物からなる請求項１に記載のチタン合金棒材。
【請求項３】
化学成分が、Ａｌ：５．５０〜６．５０質量％、Ｓｎ：１．７５〜２．２５質量％、Ｚｒ：３．５〜４．５質量％、Ｍｏ：１．８〜２．２質量％、Ｆｅ：０．０２〜０．２５質量％、Ｏ：０．０２〜０．１５質量％を含有し、残部がＴｉおよび不純物からなる請求項１に記載のチタン合金棒材。
【請求項４】
鋳塊を熱間加工して得られた、２５℃においてα相を主相としβ相を第２相とする金属組織を有するチタン合金ビレットをβ単相域の温度に加熱した後に急冷する第１の工程と、
前記チタン合金ビレットをα＋β二相域の温度に加熱し、前記チタン合金ビレットを鍛造した後に冷却する第２の工程と、
前記チタン合金ビレットを、α＋β二相域の温度であって前記第２の工程の加熱温度以下の温度に加熱し、前記チタン合金ビレットを鍛造する処理を１回以上行い、少なくとも最後に３００℃以下まで冷却する処理を行う第３の工程と、
をこの順で行う際に、
前記第２の工程における前記鍛造は、前記チタン合金ビレットを送り量Ｌiniで長軸方向に送りつつ金敷で圧下する加工であって、鍛造前の前記チタン合金ビレットの幅をＷiniとしたときにＬini／Ｗiniが０．８０以下を満たし、鍛造後の前記チタン合金ビレットの高さＨafterと幅Ｗafterとの比Ｈafter／Ｗafterが０．６７以上１．５以下となるように、かつ、前記Ｗiniと前記Ｗafterとの比ΔＷ（ΔＷ＝Ｗafter／Ｗini）が１．０５以上１．１５以下になるように圧下する鍛造であり、この鍛造を少なくとも２回以上行い、また、前記チタン合金ビレットを長軸周りに回転させて前記チタン合金ビレットに対する圧下方向を各回毎に変更させることとし、
前記第２の工程における鍛錬比を１．５以上とし、前記第３の工程の鍛錬比を３．０以上とする、
ことを特徴とする請求項１〜３のいずれか一項に記載のチタン合金棒材の製造方法。
【請求項５】
前記第１の工程が、前記チタン合金ビレットをβ単相域の温度に加熱した後に、加工してから急冷する工程である、請求項４に記載のチタン合金棒材の製造方法。
【発明の詳細な説明】
【技術分野】
【０００１】
本発明は、チタン合金棒材及びその製造方法に関する。
【背景技術】
【０００２】
チタン合金は軽量高強度の材料として、航空機、自動車、ゴルフクラブ等の民生品などの分野で使用されている。チタン合金の中で汎用的に使われる合金は、主としてα相とβ相から構成され、Ｔｉ−６Ａｌ−４Ｖ、Ｔｉ−６Ａｌ−２Ｓｎ−４Ｚｒ−２Ｍｏ、Ｔｉ−５Ａｌ−１Ｆｅ合金などが知られている。
【０００３】
稠密六方晶構造からなるチタンのα相は、高い応力が加わると室温などの低温においてもクリープ変形しやすく、α相を含むチタン合金においても室温でクリープ変形を生じることが知られている。さらに、α相を含むチタン合金におけるクリープ変形しやすい特性は、台形波型の負荷サイクルに代表される高負荷状態が一定時間継続する疲労（Ｄｗｅｌｌ疲労）において、寿命低下を招くことが知られている。（非特許文献１〜３）
【０００４】
Ｄｗｅｌｌ疲労では、高負荷状態が継続することがない三角波あるいは正弦波の負荷サイクルの場合と比較して、少ないサイクル数で破断に至るため、特に、航空機のジェットエンジン部品として使用される場合に問題になることがある。
【０００５】
特許文献１（特開２０１６−１９９７９６号公報）では、優れた疲労特性を有するチタン合金棒材およびその製造方法が開示されている。特許文献１では、初析α粒のうち、稠密六方構造のｃ軸方向とチタン合金棒材の長さ方向とのなす角度（ｃ軸の傾き）が２５°以上５５°以下で、かつ円相当直径が２０μｍ以上である初析α粒の金属組織中の面積率が２．０％以下であることが述べられている。これは特許文献１の段落００２０に記載の、「稠密六方晶の底面すべりは、結晶方位（図２においては符号「θ」で示す。）が４５°に近いほど生じやすく、結晶方位が２５°以上５５°以下であると活発になる。また、金属組織に含まれる等軸状の初析α粒の大きさが大きいほど、試験片に付与される応力が集中しやすく、円相当直径が２０μｍ以上であると応力の集中が顕著となる。したがって、ｃ軸の傾きが２５°以上５５°以下で、かつ円相当直径が２０μｍ以上の初析α粒は、稠密六方晶の底面すべりが生じやすく、しかも応力が集中しやすいため、疲労寿命が短くなったと考えられる。」との技術思想に基づくものであり、通常の疲労破壊の機構として妥当なものである。
【０００６】
一方、非特許文献１〜３に説明されているように、Ｄｗｅｌｌ疲労では、異なる破壊機構が知られている。これらの文献によると、ｃ軸の傾きが４５°付近のα粒（Ｓ）と、ｃ軸が応力方向に対し垂直に近い方位のα粒（Ｈ）が隣接する場合、Ｈ粒に応力が集中して応力軸に垂直なファセット状破面が生じるとされる。また、このファセットは稠密六方晶の底面とほぼ平行であることが、別の研究により知られている。
【０００７】
特許文献１には、Ｄｗｅｌｌ疲労について何の言及もされていない。
【０００８】
特許文献２（特表２００９−５３１５４６号公報）には、Ｄｗｅｌｌ疲労に対する抵抗力を改善する技術が開示されている。ここでは、ＴＡ６Ｚｒ４ＤＥ（Ｔｉ−６Ａｌ−２Ｓｎ−４Ｚｒ−２Ｍｏ）合金において、β変態点−２０〜−１５℃の温度で４〜８時間の熱処理を施すことで、破断寿命が５５００回から１００００回に向上した。しかし、熱処理以前の工程はβ域におけるスタンピングのみであり、それ以前の加工熱処理工程は不明確であり、充分に微細なミクロ組織を形成することができず、通常の疲労寿命に対するＤｗｅｌｌ疲労寿命の低下代を縮小する効果は不確実である。
【０００９】
特許文献３（特開２０１２−２２４９３５号公報）には、α相のｃ軸の特定方向に対する集積度が規定されたチタン合金ビレットが開示されている。しかし、疲労破壊の起点となるα相の粒径については言及されておらず、単に集積度を高めただけで疲労特性が改善されるものではない。
【００１０】
特許文献４（特開２０１４−６５９６７号公報）には、α相のｃ軸の特定方向に対する集積度が規定されたチタン合金ビレットが開示されている。しかし、同特許文献は、疲労強度の向上を意図したものではなく、また、ｃ軸の集積方法は、本発明の方向とは異なっている。
【先行技術文献】
【特許文献】
【００１１】
【特許文献１】特開２０１６−１９９７９６号公報
【特許文献２】特表２００９−５３１５４６号公報
【特許文献３】特開２０１２−２２４９３５号公報
【特許文献４】特開２０１４−６５９６７号公報
【非特許文献】
【００１２】
【非特許文献１】M.R.Bache, “A review of dwell sensitive fatigue in titanium alloys:the role of microstructure,texture and operating conditions”,International Journal of Fatigue 25 (2003) 1079-1087
【非特許文献２】V.Sinha，M.J.Mills，J.C.Williams, “Determination of crystallographic orientation of dwell-fatigue fracture facets in Ti-6242 alloy”,J  Mater Sci (2007) 42:8334-8341
【非特許文献３】Adam L.Pilchak，“Progress in Understanding the Fatigue Behavior of Ti Alloys”,Materials Science Forum Vol.710,pp85-92
【発明の概要】
【発明が解決しようとする課題】
【００１３】
本発明は上記事情に鑑みてなされたものであり、Ｄｗｅｌｌ疲労特性の良好なチタン合金棒材及びその製造方法を提供することを課題とする。
【課題を解決するための手段】
【００１４】
上記課題を解決する手段は下記の通りである。なお、本発明において良好なＤｗｅｌｌ疲労特性とは、通常の正弦波あるいは三角波の疲労寿命に対するＤｗｅｌｌ疲労寿命の低下代が小さいことを意味する。
【００１５】
［１］  ２５℃においていてα相を主相としβ相を第２相とする金属組織を有するチタン合金棒材であって、
α結晶粒を構成する稠密六方結晶の（０００１）面の法線方向と、前記チタン合金棒材の長軸方向とのなす角度θ１が０°以上２５°以下の範囲にある円相当直径が２０μｍ超のα結晶粒の面積率が５．０％以下であるとともに、
前記（０００１）面の法線方向と、前記長軸方向とのなす角度θ１が２５°以上５５°以下の範囲にある円相当直径が２０μｍ超のα結晶粒の面積率が２．０％以下であり、
かつ、α結晶粒を構成する稠密六方結晶の（１０−１０）面の法線方向のうちのひとつの方向と、前記長軸方向とのなす角度θ２が０°以上３０°以下の範囲にあるα結晶粒の面積率が４０％以上であることを特徴とする、チタン合金棒材。
［２］  化学成分が、Ａｌ：５．５０〜６．７５質量％、Ｖ：３．５〜４．５質量％、Ｆｅ：０．０５〜０．４０質量％、Ｏ：０．０５〜０．２５質量％を含有し、残部がＴｉおよび不純物からなる［１］に記載のチタン合金棒材。
［３］  化学成分が、Ａｌ：５．５０〜６．５０質量％、Ｓｎ：１．７５〜２．２５質量％、Ｚｒ：３．５〜４．５質量％、Ｍｏ：１．８〜２．２質量％、Ｆｅ：０．０２〜０．２５質量％、Ｏ：０．０２〜０．１５質量％を含有し、残部がＴｉおよび不純物からなる［１］に記載のチタン合金棒材。
［４］  鋳塊を熱間加工して得られた、２５℃においてα相を主相としβ相を第２相とする金属組織を有するチタン合金ビレットをβ単相域の温度に加熱した後に急冷する第１の工程と、
前記チタン合金ビレットをα＋β二相域の温度に加熱し、前記チタン合金ビレットを鍛造した後に冷却する第２の工程と、
前記チタン合金ビレットを、α＋β二相域の温度であって前記第２の工程の加熱温度以下の温度に加熱し、前記チタン合金ビレットを鍛造する処理を１回以上行い、少なくとも最後に３００℃以下まで冷却する処理を行う第３の工程と、
をこの順で行う際に、
前記第２の工程における前記鍛造は、前記チタン合金ビレットを送り量Ｌiniで長軸方向に送りつつ金敷で圧下する加工であって、鍛造前の前記チタン合金ビレットの幅をＷiniとしたときにＬini／Ｗiniが０．８０以下を満たし、鍛造後の前記チタン合金ビレットの高さＨafterと幅Ｗafterとの比Ｈafter／Ｗafterが０．６７以上１．５以下となるように、かつ、前記Ｗiniと前記Ｗafterとの比ΔＷ（ΔＷ＝Ｗafter／Ｗini）が１．０５以上１．１５以下になるように圧下する鍛造であり、この鍛造を少なくとも２回以上行い、また、前記チタン合金ビレットを長軸周りに回転させて前記チタン合金ビレットに対する圧下方向を各回毎に変更させることとし、
前記第２の工程における鍛錬比を１．５以上とし、前記第３の工程の鍛錬比を３．０以上とする、
ことを特徴とする［１］〜［３］のいずれか一項に記載のチタン合金棒材の製造方法。
［５］  前記第１の工程が、前記チタン合金ビレットをβ単相域の温度に加熱した後に、加工してから急冷する工程である、［４］に記載のチタン合金棒材の製造方法。
【発明の効果】
【００１６】
本発明によれば、Ｄｗｅｌｌ疲労特性の良好なチタン合金棒材及びその製造方法を提供できる。
【図面の簡単な説明】
【００１７】
【図１】本実施形態のチタン合金棒材における結晶構造を説明する図であって、チタン合金棒材の長軸方向と、α結晶粒を構成する稠密六方晶の（０００１）面の法線方向との方位差を説明する図。
【図２】本実施形態のチタン合金棒材の製造方法を説明する模式図であって、チタン合金ビレットと金敷との位置関係図を説明する図。
【発明を実施するための形態】
【００１８】
チタン合金の引張特性には、集合組織によって異方性があることが知られている。応力方向に（０００１）面に垂直な方位が集積した場合は０．２％耐力や引張強度が高くなるが、応力方向に（１０−１０）面に垂直な方位が集積した場合は０．２％耐力や引張強度が低くなる。通常の三角波あるいは正弦波による疲労特性も同様である。例えば、疲労寿命を横軸に、最大応力（σＭＡＸ）を０．２％耐力（σ０．２）で規格化した”σＭＡＸ／σ０．２”を縦軸にとってグラフ化（規格化されたＳ−Ｎ線図）した場合、集合組織によらずほぼ同一の線上に表される。
なお、本明細書において、「（１０−１０）面」と表記する場合の「−１」は、「１」の上に線を引いたことを意味する。
【００１９】
しかし、Ｄｗｅｌｌ疲労特性は、規格化されたＳ−Ｎ線図で表される挙動が異なっていることがわかった。すなわち、稠密六方晶の底面（以下、（０００１）面という場合がある）の法線方向が応力軸に平行に集積した集合組織の場合、異なる方位に集積した集合組織と比較して寿命が大幅に低下する。
【００２０】
航空機エンジン部品の素材として使用されるチタン合金棒材の長軸方向においては、通常の疲労寿命に対するＤｗｅｌｌ疲労寿命の低下代が小さいことが好ましい。
【００２１】
Ｄｗｅｌｌ疲労における通常疲労に対する寿命低下は以下の機構によるものと考えられる。Ｄｗｅｌｌ疲労では、ひずみ蓄積によりき裂発生が促進され、また、稠密六方晶の底面（（０００１）面）にほぼ平行なファセット破面の形成によりき裂進展が促進されることから、寿命低下に至る。Ｄｗｅｌｌ疲労寿命は、応力軸方向に対する特定の結晶方位を有する粗大なα相の面積率が大きいほどき裂発生が促進され、低下する。
【００２２】
そこで、特定の結晶方位を有する粗大なα粒が少なく、かつ、稠密六方晶の底面が負荷方向に対して垂直になる比率（面積率）が少ないことが、Ｄｗｅｌｌ疲労寿命向上に有利である。
【００２３】
また、通常の疲労においてき裂発生の起点となりやすい特定方位を有する粗大なα結晶粒は、Ｄｗｅｌｌ疲労においてもき裂発生の起点になりやすい。そのため、α結晶粒の（０００１）面の法線方向と、応力軸方向とのなす角度が２５°以上５５°以下の範囲にある円相当直径が２０μｍ超のα結晶粒の面積率が小さいことが好ましい。
【００２４】
上記のようにα結晶粒の大きさや結晶方位を制御するには、チタン合金の熱間加工中の金属組織変化挙動を把握することが重要である。一般に、チタン合金の鍛造工程において、β単相域に加熱することで、それ以前に存在するα相の結晶方位の偏りを軽減してランダム化する工程が組み込まれる。しかし、その後にα＋β域で加工することにより、新たにα相の集合組織が形成される。特に、β単相域から冷却した後の最初のα＋β域での加工によって形成されるα相の集合組織を、その後のα＋β域での加工によって消滅させることは困難である。そのため、β単相域から冷却した後の最初のα＋β域での加工方法を制御することが必要である。
【００２５】
本発明では、α結晶粒の（０００１）面の法線方向がチタン合金棒材の長軸方向に集積することを低減することを狙いとした。すなわち、α結晶粒の集合組織が形成されるβ水冷後のα＋β鍛造で、ビレット軸方向への延伸を促進させる加工を行い、チタン合金棒材の長軸方向に（１０−１０）面法線方向が集積することを促進させた。これにより、航空機エンジン部品に使用される素材に適したチタン合金棒材になる。
【００２６】
以下、本実施形態のチタン合金棒材について説明する。
本実施形態のチタン合金棒材は、例えば、２５℃においてα相を主相としβ相を第２相とする金属組織を有するものがよい。すなわち、ＡＭＳ４９２８で規定される成分で形成されていてもよい。つまり、Ａｌ：５．５０〜６．７５質量％、Ｖ：３．５〜４．５質量％、Ｆｅ：０．０５〜０．４０質量％、Ｏ：０．０５〜０．２５質量％を含有し、残部がＴｉおよび不純物であってもよい。不純物としては、例えば、Ｎ：０．０８質量％以下、Ｃ：０．０８質量％以下、Ｈ：０．０１５質量％以下を含有してもよい。
【００２７】
また、本実施形態のチタン合金棒材は、例えば、ＡＭＳ４９７５で規定される成分で形成されていてもよい。つまり、Ａｌ：５．５０〜６．５０質量％、Ｓｎ：１．７５〜２．２５質量％、Ｚｒ：３．５〜４．５質量％、Ｍｏ：１．８〜２．２質量％、Ｆｅ：０．０２〜０．２５質量％、Ｏ：０．０２〜０．１５質量％を含有し、残部がＴｉおよび不純物であってもよい。不純物としては、例えば、Ｓｉ：０．１０質量％以下、Ｎ：０．０８質量％以下、Ｃ：０．０８質量％以下、Ｈ：０．０１５質量％以下を含有していてもよい。
【００２８】
本実施形態のチタン合金棒材の形状は、円柱状の棒材でもよく、多角形状の棒材でもよい。チタン合金棒材の長軸方向に直交する断面は円の場合、真円であってもよいが、真円である必要はなく、おおよそ円形状であれば良い。多角形状の場合もおおよそ多角形であればよい。
【００２９】
一方で、鋳塊から棒材に製造されるまでの中間形態の形状については、長軸方向に直交する断面形状は円形状に限定されず、四角形や八角形の多角形や、角が丸い多角形であってもよい。
【００３０】
次に、本実施形態のチタン合金棒材の結晶組織について図１を参照しながら説明する。
本実施形態のチタン合金棒材は、長軸方向の断面において、α結晶粒を構成する稠密六方結晶の（０００１）面の法線方向と、長軸方向とのなす角度θ１が０°以上２５°以下の範囲にある円相当直径が２０μｍ超のα結晶粒の面積率が５．０％以下であることが好ましい。すなわち、チタン合金棒材の長軸方向に対して稠密六方結晶のｃ軸が０〜２５°の範囲で傾斜し、かつ、円相当直径が２０μｍ超であるα結晶粒が、長軸方向の断面において５．０面積％の割合であることが好ましい。
【００３１】
Ｄｗｅｌｌ疲労では、稠密六方晶の底面（（０００１）面）にほぼ平行なファセット破面が形成され、き裂発生および進展が促進され、寿命低下に至る。このため、稠密六方結晶のｃ軸の方向（（０００１）面の法線方向）が棒材の長軸方向に対して大きく傾斜していることが好ましい。本実施形態では、ｃ軸の傾斜角度θ１が０〜２５°の範囲にあり、かつ円相当直径が２０μｍ超のα結晶粒が５．０％以下であれば、ファセット破面が形成される確率やファセット破面のサイズが減少し、Ｄｗｅｌｌ疲労を改善することができる。ｃ軸の傾斜角度θ１が０〜２５°の範囲にある円相当直径が２０μｍ超のα結晶粒が５．０％を超えると、Ｄｗｅｌｌ疲労が大幅に悪化するので好ましくない。
【００３２】
また、通常の疲労破壊の起点になりうる粗大なα結晶粒が多く存在するとＤｗｅｌｌ疲労も悪化するので、本実施形態のチタン合金棒材では、稠密六方結晶の（０００１）面の法線方向と、長軸方向とのなす角度θ1が２５°以上５５°以下の範囲にある円相当直径が２０μｍ超のα結晶粒の面積率が２．０％以下であることが好ましい。これにより、Ｄｗｅｌｌ疲労をより改善できる。
【００３３】
更に、本実施形態のチタン合金棒材は、長軸方向の断面において、α結晶粒を構成する稠密六方結晶の（１０−１０）面の法線方向と、長軸方向とのなす角度θ２が０°以上３０°以下の範囲にあるα結晶粒の面積率が４０％以上であることが好ましい。稠密六方結晶の（１０−１０）面は、図１に示すように、六角柱形状の単位結晶格子の側面に当たる面であり、この面の面方向と棒材の長軸とのなす角度θ２が０〜３０°の範囲にあるα結晶粒が、長軸方向の直交断面において４０面積％以上あるとよい。４０面積％未満になると、Ｄｗｅｌｌ疲労が大幅に悪化するので好ましくない。
【００３４】
本実施形態のチタン合金棒材の結晶組織は、ＥＢＳＤ（電子線後方散乱回折；Electron  Backscatter  Diffraction）を用いて測定することができる。
【００３５】
まず、チタン合金棒材の長さ方向中心部より、長さ方向断面を観察面とする試験片を採取する。観察面における測定箇所は、断面が半径ｒの円形の試料については表面からｒ／２の深さの位置とし、断面の辺長がｄの矩形の試料についてはその辺長がなす表面からｄ／４の深さの位置とする。次に、試験片の観察面の測定箇所における、縦３ｍｍ横３ｍｍの矩形の領域を視野とし、測定間隔は２．０μｍ、加速電圧１５ｋＶで、ＥＢＳＤを用いて測定する。
【００３６】
得られた測定結果を、ＯＩＭ（株式会社  ＴＳＬソリューションズ製の結晶方位解析ソフト）を用いて解析する。まず、α相のみを対象とするＰａｒｔｉｔｏｎを作成し、解析の対象とする。
【００３７】
次に、隣り合うＥＢＳＤ測定点の結晶方位の角度差（ミスオリエンテーション角）を５°以下としてα結晶粒を決定し、そのα結晶粒の測定点数から各α結晶粒の面積を求め、各α結晶粒の円相当直径を算出する。
【００３８】
また、各α結晶粒内のＥＢＳＤ測定点におけるｃ軸方向の平均値を算出し、それを用いて各α結晶粒について、α結晶粒の（０００１）面の法線方向及び（１０−１０）面の法線方向と、チタン合金棒材の長軸方向とのなす角度θ１、θ２を算出する。
【００３９】
そして、α結晶粒のうち、角度θ１が０°〜２５°のα結晶粒の面積率と、角度θ２が０〜３０°のα結晶粒の面積率とをそれぞれ求める。また、円相当直径が２０μｍ超のα結晶粒の面積率を求める。
【００４０】
あるいは、ＰａｒｔａｔｉｏｎでＣｒｙｓｔａｌ  Ｄｉｒｅｃｔｉｏｎ  Ｍａｐを作成し、α結晶粒の（１０−１０）面の法線方向と、チタン合金棒材の長軸方向とのなす角度θ2が０°以上３０°以下の範囲にあるα結晶粒の面積率（Ｔｏｔａｌ  Ｆｒａｃｔｉｏｎ）を求める。
【００４１】
また、Ｐａｒｔａｔｉｏｎ  ＰｒｏｐｅｒｔｉｅｓでＧｒａｉｎ  Ｓｉｚｅを２０μｍ超とした後、Ｃｒｙｓｔａｌ  Ｄｉｒｅｃｔｉｏｎ  Ｍａｐを作成し、α結晶粒の（０００１）面の法線方向と、チタン合金棒材の長軸方向とのなす角度θ１が０°以上２５°以下の範囲にあるα結晶粒の面積率（Ｔｏｔａｌ  Ｆｒａｃｔｉｏｎ）を求める。
【００４２】
また、Ｐａｒｔａｔｉｏｎ  ＰｒｏｐｅｒｔｉｅｓでＧｒａｉｎ  Ｓｉｚｅを２０μｍ超とした後、Ｃｒｙｓｔａｌ  Ｄｉｒｅｃｔｉｏｎ  Ｍａｐを作成し、α結晶粒の（０００１）面の法線方向と、チタン合金棒材の長軸方向とのなす角度θ１が２５°以上５５°以下の範囲にあるα結晶粒の面積率（Ｔｏｔａｌ  Ｆｒａｃｔｉｏｎ）を求める。
【００４３】
次に、本実施形態のチタン合金棒材の製造方法について説明する。
α相とβ相の２相域で加工を行うと、α相およびβ相それぞれの集合組織が形成される。その後の冷過程でβ相の一部がα相に変態するが、そのα相はβ相の結晶方位に依存した方位関係（Ｂｕｒｇｅｒｓの関係）を有する。特にβ相の面積率が５０％程度を占める温度域においては、β相の集合組織の影響が冷却後も強く残存する。また、加工を加えた後のβ相からα相への変態では、生じうるα相の結晶方位のなかで特定の方位が高頻度で出現するバリアント選択を生じる。
【００４４】
本実施形態で狙いとする棒材の長軸方向への（０００１）面方位の集積を抑制するためには、長軸方向への延伸を促進するように、加工することが望ましい。
【００４５】
本実施形態のチタン合金棒材は、所定の化学成分に調整された原料を溶解して鋳塊を得た後、得られた鋳塊をβ単相域に加熱し加工するβ鍛造と、α＋β二相域に加熱して加工するα＋β鍛造とを経て得られたチタン合金ビレットを、以下の工程に供することで得られる。
【００４６】
本実施形態のチタン合金棒材は、所定の化学成分を有する上記チタン合金ビレットを、β単相域の温度に加熱した後に急冷する第１の工程と、チタン合金ビレットをα＋β二相域の温度に加熱し、鍛造した後に冷却する第２の工程と、チタン合金ビレットを、α＋β二相域の温度であって第２の工程の加熱温度以下の温度に加熱し、鍛造する第３の工程と、をこの順で行うことにより製造される。
以下、各工程について説明する。
【００４７】
第１の工程では、チタン合金ビレットを加熱炉内でβ単相温度域に加熱し、その後、急冷することで、金属組織の均質化させ、結晶粒の粗大化を抑制する。β単相温度領域の加熱は、加熱炉内の温度をβ変態点温度より３０℃高い温度以上、β変態点温度より１００℃高い温度以下（β変態点温度＋３０℃〜β変態点温度＋１００℃の温度範囲）とすることが好ましい。加熱炉内の温度が、β変態点温度より３０℃高い温度であると、加熱炉内に温度が不均一な部分があったり、チタン合金ビレットの大きさが大きいものであったりしても、鋳塊全体がβ変態点温度以上に加熱されるため好ましい。また、加熱炉内の温度が、β変態点温度より１００℃高い温度以下であると、チタン合金ビレットの表層の酸化が抑制されるとともに、チタン合金ビレット中の金属組織の粗大化が抑制されるため、高品質のチタン合金棒材が得られる。
【００４８】
第１の工程では、β単相温度域に加熱後、チタン合金ビレットを加熱炉から取り出して速やかに冷却するか、加工を終えた後に急冷することが好ましい。急冷は充分な冷却速度を得るために、十分な量の水にチタン合金ビレットを浸漬することで行う水冷が一般的であるが、水冷相当以上の冷却速度が得られる他の手段を用いても良い。急冷はチタン合金ビレットの表面温度が３００℃以下になるまで続けることが好ましい。
【００４９】
第１の工程では、β単相温度域に加熱して加熱炉から取り出した後に加工を行うことで、チタン合金ビレットに歪みを与えてもよい。歪みを与えることで再結晶を生じ、金属組織の結晶粒の粗大化が抑制される。
【００５０】
次に、第の２工程では、第１の工程後のチタン合金ビレットを、α＋β二相域の温度に加熱し、鍛造した後に冷却する。第２の工程では、被加工材料であるチタン合金ビレットがα相およびβ相の状態で加工される。特に、β相が組織中に５０％程度の割合で存在する温度域で加工することが好ましい。
【００５１】
第２の工程において、チタン合金ビレットを加熱する加熱炉内の温度は、β変態点温度より６０℃低い温度以上、β変態点温度未満（β変態点温度−６０℃〜β変態点温度未満の温度範囲）とすることが好ましい。加工発熱による温度上昇を加味すると、加熱温度の上限はβ変態点温度より２０℃低い温度未満（β変態点温度−２０℃未満）であることが好ましい。
【００５２】
加熱炉内の温度が、β変態点温度より６０℃低い温度以上であると、熱間加工を施す際のチタン合金ビレットの変形抵抗が大きくなりすぎることを防止でき、容易に効率よく熱間加工を行うことができる。また、加熱炉内の温度が、β変態点温度未満であると、チタン合金ビレットの金属組織中にα結晶粒が十分に析出するため、粒成長が抑制されるとともに、α＋β二相温度域で熱間加工を施すことによる効果が十分に得られる。
【００５３】
チタン合金ビレットの表面温度は鍛造中に徐々に低下するため、表面性状が悪化したり表面割れが生じやすくなったりする場合には、第２の工程の終了前に、鍛造を一旦中断し、再度、チタン合金ビレットを加熱してから鍛造を行うことが好ましい。
【００５４】
第２の工程について、図２を参照して説明する。図２は、チタン合金ビレットと金敷とを示す図であり、図２（ａ）は圧下前の側面図であり、図２（ｂ）は圧下前の平面図であり、図２（ｃ）は圧下後の側面図であり、図２（ｄ）は圧下後の平面図である。図２において、符号１が金敷であり、符号２がビレットである。
【００５５】
第２の工程では、ビレットの長軸方向とほぼ直交する方向から一対の金敷による圧下を加えて、ビレットを長軸方向に伸ばす鍛造、すなわち、鍛伸加工を行う。第２の工程によって、チタン合金中のα結晶粒の（０００１）面方位が、棒材の長軸方向に集積することを抑制する。
【００５６】
具体的には、ビレットの外周面の一部である被加工部位を金敷によって圧下した後、ビレットを長軸方向に所定の送り量だけ相対移動させ、金敷に新たな被加工部位を対向させ、この新たな被加工部位に対して圧下を行う。この動作を、ビレットの長手方向一端から他端に向けて順次行い、必要に応じて掴み替えを行い、ビレット全体に対して鍛造を行う。この間、ビレットは長軸方向に沿って金敷に対して相対的に送り出すのみであり、長軸中心に回転させることはしない。これにより、ビレットの外周面の一部に対して圧下が行われる。この操作を、１回の鍛造という。
【００５７】
１回目の鍛造が終了したら、ビレットをその長軸を中心にして回転させる。これにより、ビレットの外周面のうち、１回目の被加工部位とは別の被加工部位を金敷に向けさせる。次いで、２回目の鍛造を行う。たとえば、矩形断面の場合には９０°の異なる方向から圧下し、八角形断面の場合には４５°毎の方向から圧下を加えるとよい。
【００５８】
２回目の鍛伸加工が終了したら、３回目、４回目の鍛造を順次行う。鍛造の回数の上限は第２の工程前後での鍛錬比で制限する。第２の工程前後での鍛錬比が１．５以上になるまで鍛造を繰り返す。
【００５９】
鍛造において、金敷で被加工部位を順次加工する際のチタン合金ビレットの送り量Ｌiniは、鍛伸加工前のチタン合金ビレットの幅Ｗiniとの関係で、Ｌini／Ｗiniが０．８０以下になるように制限する。ここで、鍛伸加工前のチタン合金ビレットの幅Ｗiniとは、図２（ｂ）に示すように、金敷の圧下方向からチタン合金ビレットを見た場合のチタン合金ビレットの最大投影幅である。チタン合金ビレットの送り量Ｌiniは、金敷によって圧下を受ける被加工部位の長さに相当する。チタン合金ビレットの送り量Ｌiniが大きくなると、金敷によって圧下を受ける被加工部位の長さが増し、これにより、金敷によって拘束を受ける領域が増大する。金敷による拘束領域が増大すると、ビレットの長軸方向への延びが抑制され、α結晶粒の方位を適切な方向に向けさせることができなくなる。このため、チタン合金ビレットの送り量Ｌiniを、幅Ｗiniとの関係でＬini／Ｗiniが０．８０以下になるように制限する必要がある。
【００６０】
更に、鍛造では、１回毎に、鍛造後のチタン合金ビレットの高さＨafterと幅Ｗafterとの比Ｈafter／Ｗafterが０．６７以上１．５以下となるように、かつ、ＷiniとＷafterとの比ΔＷ（ΔＷ＝Ｗafter／Ｗini）が１．０５以上１．１５以下になるように圧下することが好ましい。なお、鍛伸加工後のチタン合金ビレットの幅Ｗafterは、圧下終了時に一方の金敷と接触しているビレットの周長である。これらの条件はいずれも、ビレットを長軸方向に伸ばすための条件である。Ｈafter／Ｗafterは小さい方が好ましく、１．５以下の範囲がよいが、Ｈafter／Ｗafterを小さくし過ぎると、次回の鍛伸加工において加工前のＨini／Ｗiniが過大になってしまい、Ｈafter／Ｗafterを小さくすることができないので、Ｈafter／Ｗafterは０．６７以上とする。また、ΔＷが１．０５以上１．１５以下の範囲から外れると、ビレットを長軸方向ではなく幅方向に拡げるように加工してしまうので好ましくない。
【００６１】
圧縮方向に加工する鍛造では、ビレットと金敷との接触によってビレットの変形が拘束され、変形の仕方が影響を受ける。拘束が強い方向には伸びにくく、拘束が弱い方向には伸びやすい。そこで、Ｌini／Ｗiniを０．８０以下とすることで、長軸方向の延伸を促進し、ビレットを圧下方向から見た場合の幅方向への（０００１）面方位の集積度を上昇させ、長軸方向への（０００１）面方位の集積度を低下させる。同時に、（１０−１０）面方位の長軸方向への集積度を上昇させる。また、この集積度の向上に伴い、ビレットの長軸方向に平行な（０００１）面方位を有するα結晶粒の面積率が低下し、長軸方向に平行な（１０−１０）面方位を有するα結晶粒の面積率が上昇する。
【００６２】
このような集積度あるいは面積率の変化を効率的に行うためには、第１の工程においてβ熱処理後に冷却することで結晶方位がランダム化されたチタン合金ビレットに対して、最初に行う加工を制御することが重要である。
【００６３】
つまり、β相の面積率が５０％程度となる温度域において、Ｌini／Ｗiniが０．８０以下になるようにチタン合金ビレットの送り量を制限しつつ、鍛伸加工後のチタン合金ビレットの高さＨafterと幅Ｗafterとの比Ｈafter／Ｗafterが０．６７以上１．５以下となるように、かつ、ＷiniとＷafterとの比ΔＷ（ΔＷ＝Ｗafter／Ｗini）が１．０５以上１．１５以下になるように圧下する鍛造を２回以上繰り返し、鍛錬比１．５以上となるまで行う。鍛錬比が１．５未満では、α結晶粒の集積度を向上させることができなくなる。
【００６４】
次に、第３の工程では、α＋β二相域の温度であって第２の工程の加熱温度以下の温度に加熱し、鍛錬比が３．０以上になるまで鍛造を行う。第３の工程では、第２の工程の加熱温度以下の温度で鍛造を行うことで、ビレットを圧下方向から見た場合の幅方向への（０００１）面方位の集積度をより高めさせ、長軸方向への（０００１）面方位の集積度を低下させ、同時に、（１０−１０）面方位の長軸方向への集積度を上昇させる。
【００６５】
第３の工程において、チタン合金ビレットを加熱する加熱炉内の温度は、β変態点温度より８０℃低い温度以上、第２の工程の加熱温度以下とすることが好ましい。加工発熱による温度上昇を加味すると、加熱温度の上限はβ変態点温度より２０℃低い温度未満（β変態点温度−２０℃未満）であることが好ましい。
【００６６】
加熱炉内の温度が、β変態点温度より８０℃低い温度以上であると、熱間加工を施す際のチタン合金ビレットの変形抵抗が大きくなりすぎることを防止でき、容易に効率よく熱間加工を行うことができる。また、加熱炉内の温度が、第２の工程の温度以上の温度になると、（０００１）面方位及び（１０−１０）面方位の集積度が低下してしまうので好ましくない。
【００６７】
第３の工程においても、チタン合金ビレットの温度が鍛造中に徐々に低下するため、表面性状が悪化したり表面割れが生じやすくなったりする場合には、第３の工程の終了前に、鍛造を一旦中断し、再度、チタン合金ビレットを加熱してから鍛造することが好ましい。
【００６８】
第３の工程では、第２の工程の鍛造の場合と同様に、ビレットの外周面の一部である被加工部位を金敷によって圧下した後、ビレットを長軸方向に所定の送り量だけ相対移動させ、金敷に新たな被加工部位を対向させ、この新たな被加工部位に対して圧下を行う。この動作を、ビレットの長手方向一端から他端に向けて順次行い、ビレット全体に対して鍛造を行う。この間、ビレットは長軸方向に沿って金敷に対して相対的に送り出すのみであり、長軸中心に回転させることはしない。これにより、ビレットの外周面の一部に対して圧下が行われる。この操作を、１回の鍛造という。
【００６９】
１回目の鍛造が終了したら、ビレットをその長軸を中心にして回転させる。これにより、ビレットの外周面のうち、１回目の被加工部位とは別の被加工部位を金敷に向けさせる。次いで、２回目の鍛伸加工を行う。たとえば、矩形断面の場合には９０°の異なる方向から圧下し、八角形断面の場合には４５°毎の方向から圧下を加えるとよい。
【００７０】
第３の工程では、第２の工程前後での鍛錬比が３．０以上になるまで鍛造を繰り返す。鍛錬比が３．０未満では、α結晶粒の大きさを微細化することができなくなり、疲労寿命が悪化する。
【００７１】
鍛造が終了したら、第３の工程の最後に、チタン合金ビレットを３００℃以下まで冷却する。３００℃以下まで冷却することにより、切断加工、品質検査、疵の手入れ等の精整作業を行うことができる。
【００７２】
以上説明したように、本実施形態のチタン合金棒材によれば、（０００１）面の法線方向と長軸方向とのなす角度θ１が０°以上２５°以下の範囲の円相当直径が２０μｍ超のα結晶粒の面積率が５．０％以下であり、（０００１）面の法線方向と長軸方向とのなす角度θ１が２５°以上５５°以下の範囲にある円相当直径が２０μｍ超のα結晶粒の面積率が２．０％以下であり、（１０−１０）面の法線方向と長軸方向とのなす角度θ２が０°以上３０°以下の範囲のα結晶粒の面積率が４０％以上であるので、Ｄｗｅｌｌ疲労特性を向上させることができる。
【００７３】
また、本実施形態のチタン合金棒材の製造方法によれば、第１の工程、第２の工程及び第３の工程を順次行うことで、Ｄｗｅｌｌ疲労特性に優れたチタン合金棒材を製造できる。
【００７４】
本実施形態のチタン合金棒材は、例えば、航空機エンジンのタービンブレードの素材として好適に用いることができる。すなわち、本実施形態のチタン合金棒材に対して更に加工を施してタービンブレードとすることで、Ｄｗｅｌｌ疲労特性に優れたタービンブレードとすることができる。
【実施例】
【００７５】
次に、本発明の実施例について説明する。
以下に示す方法によりチタン合金棒材を製造し、評価した。
【００７６】
（事前工程）
溶解して得られた、表１に示す組成を有する直径約７５０ｍｍの円柱状の鋳塊を、β変態温度以上の１０２０℃以上１２００℃以下に加熱した加熱炉内でβ単相温度域に加熱した後、加熱炉から取り出して鍛造するβ鍛造と、β変態温度以下の９００℃以上９８０℃以下のα＋βの二相域に加熱した後、加熱炉から取り出して鍛造するα＋β鍛造を、それぞれ１回または複数回繰り返して、長手方向に直交する断面形状が表１に示す断面形状の棒状のビレットを得た。前記棒状のビレットを中間ビレット（チタン合金ビレット）とした。表１に示すチタン合金ビレットのβ変態点温度は９９０℃〜１０１０℃の範囲であった。
【００７７】
なお、表１の中間ビレットの形状の欄において、例えば「ψ３６０」は、断面形状が直径３６０ｍｍの円形状であることを意味し、「４００＊４００」は断面形状が一辺長さ４００ｍｍの四角形であることを意味し、「６００＊３００」は断面形状が縦６００ｍｍ、横３００ｍｍの四角形であることを意味する。
【００７８】
（第１の工程）
事前工程で得た中間ビレットを、表２に示す加熱温度の加熱炉内で加熱した後、加熱炉から取り出して、表２に示す条件のように、鍛造（加工）後に水冷、あるいは、鍛造（加工）を行わないで水冷した。水冷は、十分な量の水を入れた水槽に浸漬することで行った。また、水冷は、インゴット表面温度が少なくとも３００℃を下回る温度になるまで行った。第１の工程の加熱温度は、β変態点＋３０℃〜β変態点＋１００℃の範囲とした。
【００７９】
（第２の工程）
第１の工程で得たチタン合金ビレットを、表２に示す加熱温度の加熱炉内で加熱した後、表２に示す鍛錬比になるまで鍛造した。第２の工程での加熱温度は、いずれの試料においても、β変態点温度−６０℃〜β変態点未満の範囲（α＋β二相域の温度）だった。鍛造は、ビレットの外周面の一部である被加工部位を金敷によって圧下した後、ビレットを長軸方向に所定の送り量だけ相対移動させ、金敷に新たな被加工部位を対向させ、この新たな被加工部位に対して圧下を行った。この動作を、ビレットの長手方向一端から他端に向けて順次行い、必要に応じて掴み替えを行い、ビレット全体に対して鍛造を行った。この間、ビレットは長軸方向に沿って金敷に対して相対的に送り出すのみであり、長軸中心に回転させることはしなかった。以上の操作を１回の鍛造とし、鍛造を１回行う毎にビレットを長軸回りに回転させることで鍛造時の圧下方向を各回毎に変更させた。このようにして、第２工程において表２に示す鍛錬比になるまで、２回以上の鍛造を行った。
【００８０】
第２工程の後は、インゴット表面温度が少なくとも３００℃を下回る温度になるまで空冷（放冷）した。
【００８１】
（第３の工程）
第２の工程後のビレットを、表２に示す加熱温度の加熱炉内で加熱した後、加熱炉から取り出して鍛造した。鍛造は、ビレットの外周面の一部である被加工部位を金敷によって圧下した後、ビレットを長軸方向に所定の送り量だけ相対移動させ、金敷に新たな被加工部位を対向させ、この新たな被加工部位に対して圧下を行った。この動作を、ビレットの長手方向一端から他端に向けて順次行い、必要に応じて掴み替えを行い、ビレット全体に対して鍛造を行った。この間、ビレットは長軸方向に沿って金敷に対して相対的に送り出すのみであり、長軸中心に回転させることはしなかった。その後、表２に示す鍛錬比になるまで、加熱炉での加熱と鍛造とを複数回繰り返して、断面形状が円形または多角形であるビレットを得た。また、鍛造を１回行う毎にビレットを長軸回りに回転させることで鍛造時の圧下方向を各回毎に変更させた。実施例のチタン合金ビレットの第３の工程での加熱温度は、いずれの試料においても、α＋β二相域の温度だった。
【００８２】
第３工程の後は、インゴット表面温度が少なくとも３００℃を下回る温度になるまで空冷（放冷）した。
【００８３】
得られたチタン合金棒材について、結晶組織の測定を行った。
まず、チタン合金棒材の長さ方向中心部より、長さ方向断面を観察面とする試験片を採取した。観察面における測定箇所は、断面が半径ｒの円形の試料については表面からｒ／２の深さの位置とし、断面の辺長がｄの矩形の試料についてはその辺長がなす表面からｄ／４の深さの位置とした。次に、試験片の観察面の測定箇所における、縦３ｍｍ横３ｍｍの矩形の領域を視野とし、測定間隔は２．０μｍ、加速電圧１５ｋＶで、ＥＢＳＤを用いて測定した。
【００８４】
得られた測定結果を、ＯＩＭ（株式会社  ＴＳＬソリューションズ製の結晶方位解析ソフト）を用いて解析した。まず、α相のみを対象とするＰａｒｔｉｔｏｎを作成し、解析の対象とした。隣り合うＥＢＳＤ測定点の方位（ｃ軸方向）の角度差（ミスオリエンテーション角）を５°以下としてα結晶粒を決定した。
【００８５】
次に、ＰａｒｔａｔｉｏｎのＧｒａｉｎ  ＰｒｏｐｅｒｔｉｅｓでＧｒａｉｎ  Ｓｉｚｅを２０μｍ超とした後、Ｃｒｙｓｔａｌ  Ｄｉｒｅｃｔｉｏｎ  Ｍａｐを作成し、α結晶粒の（０００１）面の法線方向と、チタン合金棒材の径方向および周方向とのなす角度θ１が０°以上２５°以下の範囲にあるα結晶粒の面積率（Ｔｏｔａｌ  Ｆｒａｃｔｉｏｎ）を求めた。
【００８６】
また、ＰａｒｔａｔｉｏｎのＧｒａｉｎ  ＰｒｏｐｅｒｔｉｅｓでＧｒａｉｎ  Ｓｉｚｅを２０μｍ超とした後、Ｃｒｙｓｔａｌ  Ｄｉｒｅｃｔｉｏｎ  Ｍａｐを作成し、α結晶粒の（０００１）面の法線方向と、チタン合金棒材の径方向および周方向とのなす角度θ１が２５°以上５５°以下の範囲にあるα結晶粒の面積率（Ｔｏｔａｌ  Ｆｒａｃｔｉｏｎ）を求めた。
【００８７】
また、ＰａｒｔａｔｉｏｎのＧｒａｉｎ  ＰｒｏｐｅｒｔｉｅｓでＧｒａｉｎ  Ｓｉｚｅを２０μｍ超とした後、Ｃｒｙｓｔａｌ  Ｄｉｒｅｃｔｉｏｎ  Ｍａｐを作成し、α結晶粒の（１０−１０）面の法線方向と、チタン合金棒材の径方向および周方向とのなす角θ２度が０°以上３０°以下の範囲にあるα結晶粒の面積率（Ｔｏｔａｌ  Ｆｒａｃｔｉｏｎ）を求めた。
【００８８】
また、得られたチタン合金棒材のDwell疲労特性を測定した。
試験片として、チタン合金棒材の長軸方向が長手方向となるように引張試験片と疲労試験片を採取した。
【００８９】
引張試験の測定条件は以下の通りとした。
試験片形状：平行部φ５×３０ｍｍ、ゲージ長さ２５ｍｍ、ひずみ速度：８．３×１０−５ｓ−１。
【００９０】
疲労試験の測定条件は以下の通りとした。
疲労試験片形状：平行部φ５．０８ｍｍ×１５．２４ｍｍ、ゲージ長さ１２ｍｍ。
疲労試験方法：軸力、片振り、応力比０．０５。最大応力＝同材料（同方向）の０．２％耐力の９５％。
通常疲労：三角波、負荷１ｓ、除荷１ｓ
Ｄｗｅｌｌ疲労：台形波、負荷１ｓ、保持１２０ｓ、除荷１ｓ
【００９１】
表３に、α結晶粒の（０００１）面の法線方向と棒材の長軸方向とのなす角度θ１が０°以上２５°以下の範囲にある円相当直径が２０μｍ超のα結晶粒の面積率、α結晶粒の（０００１）面の法線方向と棒材の長軸方向とのなす角度θ１が２５°以上５５°以下の範囲にある円相当直径が２０μｍ超のα結晶粒の面積率、α結晶粒の（１０−１０）面の法線方向と棒材の長軸方向とのなす角度θ２が０°以上３０°以下の範囲にあるα結晶粒の面積率、チタン合金棒材のＤｗｅｌｌ疲労寿命比＝（通常疲労の破断寿命）／（Ｄｗｅｌｌ疲労の破断寿命）を示す。本発明の範囲にある実施例では、通常疲労の破断寿命は１６０００回以上であり、Ｄｗｅｌｌ疲労の破断寿命は８０００回以上であった。
【００９２】
表３に示すように、本発明の範囲にある実施例は、（通常疲労の破断寿命）／（Ｄｗｅｌｌ疲労の破断寿命）の値が２以下と小さく、通常の疲労特性に対するＤｗｅｌｌ疲労特性の低下代が小さくなっていることが分かる。一方、本発明の範囲外である比較例では、通常の疲労特性に対するＤｗｅｌｌ疲労特性の低下代が大きくなっていることが分かる。
【００９３】
【表１】
2020152971.tif 000003
【００９４】
【表２】
2020152971.tif 000004
【００９５】
【表３】
2020152971.tif 000005
【符号の説明】
【００９６】
１…金敷、２…ビレット。
【図１】
2020152971.tif 000006
【図２】
2020152971.tif 000007